(57)【要約】【課題】  単一のポリエステルからなり、高強度・高モジュラスでありながら、その製造や製織に際して繊維表面が削れることなく繊径均一性に優れ、したがってスクリーン紗に使用した際に寸法安定性に優れ、かつスレケバの欠点がなく印刷精度に優れた紗品位となるポリエチレンテレフタレート系ポリエステルモノフィラメントの製造方法を提供する。【解決手段】  単一のポリエチレンテレフタレートを紡糸口金から溶融押出しして冷却固化した後、得られた未延伸糸を一旦巻き取ることなく連続して延伸し巻き取る直接紡糸延伸法によりポリエステルモノフィラメントを製造するに際して、特定の工程要件を満たすスクリーン紗用ポリエステルモノフィラメントの製造方法。【選択図】  なし【特許請求の範囲】
【請求項１】
単一のポリエチレンテレフタレートを紡糸口金から溶融押出しして冷却固化した後、得られた未延伸糸を一旦巻き取ることなく連続して延伸し巻き取る直接紡糸延伸法によりポリエステルモノフィラメントを製造するに際して、次の（ａ）〜（ｅ）の工程要件を全て満足することを特徴とするスクリーン紗用ポリエステルモノフィラメントの製造方法。
（ａ）紡糸口金から溶融押出しされたポリエチレンテレフタレートの固有粘度を０．８０〜２．００とする。
（ｂ）紡糸口金の下面に３３０〜４００℃の加熱体を設ける。
（ｃ）延伸前に、処理剤を巻き取った繊維の重量を基準として０．５〜２．０重量％付与する。
（ｄ）未延伸糸を、ホットロールを３セット以上有する多段延伸工程により３．０〜５．５倍で多段延伸した後に、表面温度１２０〜１５０℃の最終ホットロールと非加熱のゴデットロールの間で−２％〜５％でリラックス処理を行う。
（ｅ）巻き取り張力を０．１〜０．４ｃＮ／ｄｔｅｘの範囲に制御する。
【請求項２】
非加熱のゴデットロールの表面温度を１０〜４０℃の範囲に制御することを特徴とする請求項１記載のスクリーン紗用ポリエステルモノフィラメントの製造方法。
【発明の詳細な説明】
【技術分野】
【０００１】
本発明は、高精度印刷向けスクリーン紗用途に適したポリエステルモノフィラメント、詳しくは、ポリエチレンテレフタレート系ポリエステルモノフィラメントの製造方法に関するものである。
【背景技術】
【０００２】
従来、印刷用のスクリーン紗としては絹などの天然繊維やステンレスなどの無機繊維からなるメッシュ織物が広く使用されてきたが、近年、柔軟性や耐久性があり、かつ寸法安定性のあるナイロンやポリエステルなどの有機繊維からなるメッシュ織物が使用されることが多くなっている。そのなかでも現在、ポリエステルモノフィラメントからなるスクリーン紗はナイロンからなるものと比較して水分の影響も少なく、また価格面からも有利であるためとりわけ広く利用されてきている。
【０００３】
しかしながら、最近の家電や携帯電話、パソコン向けなどの電子回路の印刷分野などにおいては印刷精度向上に対する要求が厳しくなってきていることから、紗張りなどにおいて伸びの少ない寸法安定性に優れたスクリーン紗が要求されてきている。すなわちスクリーン紗用原糸に対しては高強度・高モジュラスであることが求められている。
【０００４】
一般に、ポリエステル繊維を高強度・高モジュラス化するためには、原糸の製造工程において高倍率で延伸を行い、高配向・高結晶化すれば良いことが判っているが、高倍率で延伸した高配向・高結晶化度の原糸であるほど、繊維表面の一部が削り取られ易く、ヒゲ状のかす、いわゆるスレケバが発生しやすくなる。このスレケバは原糸の製造工程、特に
製糸速度が２工程対比３〜５倍早い直接紡糸延伸法においてや、高密度の織物を高速で製織するため、極めて多数回、筬などの強い擦過にさらされるスクリーン紗の製織工程において発生し、これが紗に織り込まれ残った場合は欠点に直結する。また、繊維表面が削れることで繊径均一性が低下し、印刷精度も損なわれる。
【０００５】
従来ポリエステルモノフィラメントの製造においては、紡糸した未延伸糸を一旦巻き取ることなく直接延伸して巻き取る、いわゆる直接紡糸延伸法が知られており、従来例では３０００ｍ／分以上の速度で張力付与ロール、加熱供給ロール、加熱延伸ロールおよび非加熱のゴデットロールからなる延伸系において、加熱延伸ロールと非加熱のゴデットロールの間で糸条に０．１％〜１０％のストレッチを与え、ドラム巻きする方法が提案されている（特許文献１参照）。また別に、複屈折（Δｎ）が０．０１以下の未延伸糸を直接紡糸延伸し、熱セットの後、糸が冷却固化するまでの糸張力を０．３５〜０．６５ｇの範囲で巻き取る方法が提案されている（特許文献２参照）。
【０００６】
しかしながらこれらの方法は、用いるポリエステルの固有粘度が不十分であるために、本願の目的とするような高強度・高モジュラスのポリエステルモノフィラメントを製造した場合に、繊維の配向度・結晶化度が高くなりすぎ、高速製糸工程における擦過によるスレケバの発生を回避できない。
【０００７】
また繊維表面の削れを抑えるために、横断面を芯鞘構造とし、鞘成分のポリエステルの固有粘度を低くすることで繊維表面の配向度・結晶化度を抑えたポリエステルモノフィラメントを直接紡糸延伸法にて得る方法が提案されている（特許文献３）。しかしながら、鞘成分に固有粘度が低いポリエステルを用いた場合、製糸工程や製織工程における擦過により、粉状のかす（スカム）が発生する。この粉状のかす（スカム）は前述のスレケバとは異なり織機の筬に残存するため、スクリーン紗全体を汚染し、生産性が大きく低下する問題がある。
【０００８】
ポリエステルモノフィラメントの他の製造方法としては、一旦紡糸し巻き取った未延伸糸を、公知の延伸機（ドローツイスター）を用いて５００〜１５００ｍ／分の速度で１段または多段にて延伸してパーン状に巻き取る方法がある。特に、繊維表面の削れを回避する手段として、ポリエステル中の酸化チタンの量を規定する方法（特許文献４）や、繊維処理剤の成分や付着量を規定する方法（特許文献５）が提案されている。しかしながらこれらの方法においても、用いるポリエステルの固有粘度が不十分であるために、本願の目的とするような高強度・高モジュラスのポリエステルモノフィラメントを製造した場合に、繊維の配向度・結晶化度が高くなりすぎ、製織工程における擦過によるスレケバの発生を回避できない。その上、巻き取った未延伸糸の繊維構造が経時的に変化するため、均一な延伸ができず本願の目的とするような繊径均一性に優れたポリエステルモノフィラメントを得ることができない。
【０００９】
このように従来技術では原糸の高強度・高モジュラス化と、製造や製織に際しての繊維表面の削れ（スレケバ）・繊径均一性という、相反する課題を解決するには至っていなかったのである。
【００１０】
したがって、高精度印刷向けのスクリーン紗を得るために必要な特性、すなわち高強度・高モジュラスで、その製造や製織に際して繊維表面が削れることなく繊径均一性に優れ、よってスクリーン紗に使用した際に寸法安定性に優れ、かつスレケバ等の欠点がなく印刷精度に優れた紗品位となるポリエステルモノフィラメントの製造方法が強く求められていた。
【先行技術文献】
【特許文献】
【００１１】
【特許文献１】特開平５−２９５６１７号公報（特許請求の範囲）
【特許文献２】特開２００２−３８３３０号公報（特許請求の範囲）
【特許文献３】特開２０１０−１８０４８４号公報（特許請求の範囲）
【特許文献４】特開２００９−２２８１７５号公報（特許請求の範囲）
【特許文献５】特開２００９−２２８１７６号公報（特許請求の範囲）
【発明の概要】
【発明が解決しようとする課題】
【００１２】
本発明の目的は、上記従来の問題点を解決しようとするものであり、単一のポリエステルからなり、高強度・高モジュラスでありながら、その製造や製織に際して繊維表面が削れることなく繊径均一性に優れ、したがってスクリーン紗に使用した際に寸法安定性に優れ、かつスレケバの欠点がなく印刷精度に優れた紗品位となるポリエステルモノフィラメントの製造方法を提供することにある。
【課題を解決するための手段】
【００１３】
本発明者らは、上記の課題を解決するため、単一のポリエチレンテレフタレートからなるポリエステルモノフィラメントの製造において、ポリエステルの固有粘度と溶融紡出された糸の製造条件を適正化することで、高強度・高モジュラスと、その製造や製織に際しての繊維表面の削れ回避および繊径均一性の両立、すなわちスクリーン紗とした際に、優れた寸法安定性と、スレケバ欠点がなく印刷精度に優れた紗品位を両立できるスクリーン紗用ポリエステルモノフィラメントの製造方法を見出し、本発明に到達した。
【００１４】
すなわち、本発明は上記の目的を達成するため、次の構成を採用するものである。
【００１５】
（１）単一のポリエチレンテレフタレートを紡糸口金から溶融押出しして冷却固化した後、得られた未延伸糸を一旦巻き取ることなく連続して延伸し巻き取る直接紡糸延伸法によりポリエステルモノフィラメントを製造するに際して、次の（ａ）〜（ｅ）の工程要件を全て満足することを特徴とするスクリーン紗用ポリエステルモノフィラメントの製造方法。
（ａ）紡糸口金から溶融押出しされたポリエチレンテレフタレートの固有粘度を０．８０〜２．００とする。
（ｂ）紡糸口金の下面に３３０〜４００℃の加熱体を設ける。
（ｃ）延伸前に、処理剤を巻き取った繊維の重量を基準として０．５〜２．０重量％付与する。
（ｄ）未延伸糸を、ホットロールを３セット以上有する多段延伸工程により３．０〜５．５倍で多段延伸した後に、表面温度１２０〜１５０℃の最終ホットロールと非加熱のゴデットロールの間で−２％〜５％でリラックス処理を行う。
（ｅ）巻き取り張力を０．１〜０．４ｃＮ／ｄｔｅｘの範囲に制御する。
【００１６】
（２）非加熱のゴデットロールの表面温度を１０〜４０℃の範囲に制御することを特徴とする（１）記載のスクリーン紗用ポリエステルモノフィラメントの製造方法。
【発明の効果】
【００１７】
本発明の製造方法を用いれば、従来技術では成し得なかった高精度印刷向けスクリーン紗用途に適したポリエチレンテレフタレート系ポリエステルモノフィラメントが得られる。更に詳しくは、本発明の製造方法を用いれば、単一のポリエチレンテレフタレートからなるポリエステルモノフィラメントの製造において、ポリエステルの固有粘度と溶融紡出された糸の製造条件を適正化することで、高強度・高モジュラスと、その製造や製織に際しての繊維表面の削れ回避および繊径均一性の両立、すなわちスクリーン紗とした際に、優れた寸法安定性と、スレケバ欠点がなく印刷精度に優れた紗品位を両立できるポリエステルモノフィラメントが得られる。
【図面の簡単な説明】
【００１８】
【図１】本発明で用いられる製糸工程（直接紡糸延伸法）の一例を示す側面図。
【図２】本発明の比較例で用いる直接紡糸延伸装置の概略図。
【図３】本発明の比較例で用いる延伸装置の概略図。
【発明を実施するための形態】
【００１９】
以下、本発明を詳細に説明する。
本発明の製造方法を用いて得られるポリエステルモノフィラメントは、単一のポリエステルからなるポリエステルモノフィラメントである。
【００２０】
一般に、ポリエステル繊維を高強度・高モジュラス化するためは、原糸の製造過程において高倍率で延伸を行い、高配向・高結晶化すれば良いことが判っているが、繊維表面の配向・結晶化が進行すると、擦過により表面の一部が削り取られ、ヒゲ状のかす、いわゆるスレケバが発生しやすくなる。後述する製糸工程（直接紡糸延伸法）では製糸速度が２工程対比３〜５倍早くなるため、走行する糸条とガイドとの擦過が大きくなるうえ、スクリーン紗の製織工程では高密度の織物を高速で製織するため、極めて多数回、筬などの強い擦過にさらされることとなり、よって高強度・高モジュラスのポリエステルモノフィラメントは、製糸・製織の両工程においてスレケバが発生しやすい。このスレケバは量的に少量であってもその一部はスクリーン紗の中に織り込まれる危険性がある。こうなると高精度印刷用のハイメッシュ織物においては、メッシュの詰まりという致命的な欠陥となり、また、繊維表面が削れることで繊径均一性が低下し、印刷精度も損なわれる。したがって、スレケバの発生防止はスクリーン紗においては重要な課題である。
【００２１】
したがって本発明で用いるポリエステルは、良好な耐スレケバ性を得るという観点から、得られるポリエステルモノフィラメントにおいて固有粘度を０．８０〜２．００にすることが重要である。固有粘度を０．８０〜２．００と高粘度にすることで、高強度・高モジュラスであってもポリエステルモノフィラメント表面の配向度および結晶化度を抑えることができ、良好な耐スレケバ性を得ることができる。固有粘度を０．８０以上とすることにより、十分な強度とモジュラスを兼ね備えたポリエステルモノフィラメントを製造することが可能となる。より好ましい固有粘度は１．００以上である。また固有粘度の上限は、繊維配向の内外層差抑制や延伸均一性確保の点から２．００であり、より好ましくは１．５０以下である。
【００２２】
ここで、本発明で用いるポリエステルは、ポリエチレンテレフタレート（以下、ＰＥＴと称する）を主成分とするポリエステルである。
【００２３】
本発明で用いるＰＥＴとしては、テレフタル酸を主たる酸成分としエチレングリコールを主たるグリコール成分とする、９０モル％以上がエチレンテレフタレートの繰り返し単位からなるポリエステルを用いることができる。ただし、１０モル％未満の割合で他のエステル結合を形成可能な共重合成分を含むものであっても良い。このような共重合成分としては、例えば、酸性分として、イソフタル酸、フタル酸、ジブロモテレフタル酸、ナフタリンジカルボン酸、オクトエトキシ安息香酸のような二官能性芳香族カルボン酸、セバシン酸、シュウ酸、アジピン酸、ダイマ酸のような二官能性脂肪族カルボン酸、シクロヘキサンジカルボン酸などのジカルボンサン類が挙げられ、また、グリコール成分としては、例えば、エチレングリコール、ジエチレングリコール、プロパンジオール、ブタンジオール、ネオペンチルグリコール、ビスフェノールＡや、シクロヘキサンジメタノール、ポリエチレングリコールやポリプロピレングリコールなどのポリオキシアルキレングリコールなどを挙げることができるが、これらに限られるものではない。
【００２４】
また、艶消剤として二酸化チタン、滑剤としてシリカやアルミナの微粒子、抗酸化剤としてヒンダードフェノール誘導体、さらには難燃剤、帯電防止剤、紫外線吸収剤および着色顔料等を必要に応じてＰＥＴに添加することができる。
【００２５】
次に、本発明の製造方法について説明する。
本発明の製造方法は、単一のＰＥＴを溶融押出し、所定のパックに送り、パック内でポリマーを濾過した後、紡糸口金に流入させ、吐出された糸条を一旦巻き取ることなく引き続き延伸を行う直接紡糸延伸法（以下、ＤＳＤ法と称する）である。
【００２６】
本発明の製造方法における特徴は、第１に、紡糸口金の下面に３３０〜４００℃の加熱体を設けることである。紡出引取の際、溶融押出しされたＰＥＴの固有粘度が０．８０〜２．００であり、粘度が高いために冷却され易く繊維配向に内外層差が発生し、繊維表面の配向が大きくなる。したがって、紡糸口金直下の雰囲気温度を加熱保温するために、口金下面に加熱体を設ける必要がある。４００℃を超えると糸条の冷却固化の速度が遅くなり過ぎるため、繊径均一性に優れたモノフィラメントを得ることが出来ない。また３３０℃を下回ると繊維表面の配向が高くなり、スレケバが発生する。より好ましい温度範囲は３５０〜３８０℃である。
【００２７】
本発明の製造方法における特徴は、第２に、延伸前に、処理剤を巻き取った繊維の重量を基準として０．５〜２．０重量％付与することである。処理剤を付与することで、得られるポリエステルモノフィラメントの平滑性、耐摩耗性、制電性を向上させることができ、製糸工程および製織工程における繊維表面の擦過、すなわちスレケバの発生を回避することができる。付着量が２．０重量％を超えると、製織の際に油剤成分がスカムとして紗に付着し、品位が損なわれる。また０．５重量％を下回ると繊維表面の平滑性が不十分となり、製糸工程や製織工程にてスレケバが発生する。より好ましい付着量は０．８〜１．５重量％である。給油方式としては給油ガイド方式、オイリングロール方式、スプレー方式などを挙げることができる。
【００２８】
本発明の製造方法における特徴は、第３に、紡糸口金から吐出された糸条を一旦巻き取ることなく、ホットロールを３セット以上有する多段延伸工程により３．０〜５．５倍に多段延伸した後に、最終ホットロールと非加熱のゴデットロールの間で−２〜５％のリラックス処理を行うことである。
【００２９】
本発明の多段延伸とは多段に組み合わされたホットロールの回転数を変更することにより、未延伸糸を３．０〜５．５倍に延伸する工程をいう。本発明の目的である高強度・高モジュラスを達成するためには未延伸糸を高倍率延伸することが必要となるが、２セットのホットロールで１段延伸にてこれを行うと延伸張力が増大するため、繊維配向に内外層差が生じたり、糸斑が増大したりする等の問題が発生するため、多段のロールを組み合わせることにより行う必要がある。但し、コスト、装置スペースおよび操作性を考えるとホットロールの数は３〜６セットとすることが好ましい。なお、ホットロールについては１ホットロール−１セパレートロールの構成、あるいは２ホットロール構成（いわゆるデュオタイプ）の何れを用いても良く、２ホットロールで１セットとカウントするものである。
また、本発明に用いるホットロールの表面状態は特に限定されるものではない。
【００３０】
本発明における多段延伸のトータル延伸倍率は３．０〜５．５倍とすることが好ましい。延伸倍率を３．０倍未満とした場合、得られる延伸糸の繊維構造が低配向となるため、高強度ポリエステルモノフィラメントを得ることが困難となる。５．５倍を超える倍率で行った場合、延伸張力が極めて高くなるため繊維配向に内外層差が生じ、スレケバ発生を助長する。したがって、多段延伸の際の延伸倍率は３．０〜５．５倍とすることが好ましく、より好ましくは３．４〜５．１倍、更に好ましくは３．８〜４．７倍とすることである。
【００３１】
本発明におけるリラックス処理とは、最終ホットロールと非加熱のゴデットロールの間でロールの回転数を変更することによって行われる。
通常、リラックス熱処理と言われる技術は２セットのホットロール間で行われ、十分に結晶化を行い、繊維構造を固定し、延伸糸の熱収縮率の低下を目的とした技術であり、本技術のリラックス処理とは技術内容およびその目的が異なる。
【００３２】
本発明のリラックス処理は、ポリエステルモノフィラメントの非晶部分の配向制御、すなわちモジュラスの制御（高モジュラス化）を目的としており、−２％〜５％の範囲のリラックス率をとることである。具体的には最終ホットロール速度（Ｖ１）と非加熱のゴデットロール速度（Ｖ２）の速度比（Ｖ２／Ｖ１）が０．９５〜１．０２となるようにする。リラックス率を−２％未満とした場合、ロール間の張力が高くなるため非晶部の配向が高くなりスレケバが多発する。一方、リラックス率が５％を超える範囲で行うと非晶部分の配向が低下するため高モジュラスのポリエステルモノフィラメントを得ることができない。より好ましいリラックス率の範囲は−１％〜３％である。
【００３３】
本発明の製造方法における特徴は、第４に、最終ホットロール温度を１２０〜１５０℃の範囲とすることである。最終ホットロール温度を１２０℃以下とすると、既記した配向の制御が困難になる上、繊維の結晶化が進みにくく、高強度ポリエステルモノフィラメントが得られない。一方、１５０℃を超えた場合には結晶化度が高くなるため繊維表面が削れやすくスレケバが発生するため好ましくない。より好ましい最終ホットロール温度は１３０〜１４０℃の範囲である。
【００３４】
本発明の製造方法における特徴は、第５に、巻取張力を０．１〜０．４ｃＮ／ｄｔｅｘの範囲で制御することである。一般に、巻取張力が高いと走行糸条とガイドとの擦過が大きくなり、スレケバの問題が起こりやすい。本発明においては巻取張力を０．４ｃＮ／ｄｔｅｘ以下に設定することで巻き取り工程におけるスレケバ発生を回避することが可能となる。また、巻取張力を０．１ｃＮ／ｄｔｅｘ以上に設定することにより、非加熱のゴデットロールから巻取機間の糸揺れを低減することができ、繊径均一性を保って安定して糸条を巻き取ることができる。より好ましい巻取張力は、０．２〜０．３ｃＮ／ｄｔｅｘである。巻取張力を制御するにあたっては、公知の巻取制御装置を用いて、張力センサによって検出された走行糸条の張力を一定とするように、パッケージが装着されたスピンドルモータの回転数を制御すればよい。
【００３５】
上記の技術を満足することによって、本発明が目的とするポリエステルモノフィラメントが製造可能となり、高強度・高モジュラスによる優れた寸法安定性を有しつつもスレケバの問題のない、高精度スクリーン印刷に好適な紗品位の優れたスクリーン紗が達成されるものである。
【００３６】
本発明のポリエステルモノフィラメントの製造方法の一例として、次に、非加熱の第１ゴデットロール、第１ホットロール、第２ホットロール、第３ホットロールおよび２個の非加熱のゴデットロールを介する方法について詳しく説明する。
【００３７】
本発明のポリエステルモノフィラメントを溶融紡糸する上では、ＰＥＴを２８０〜３００℃の範囲の温度で溶融することが好ましい。ＰＥＴを溶融する方法として、プレッシャーメルター法およびエクストルーダー法が挙げられるが、均一溶融と滞留防止の観点から、エクストルーダー法による溶融が好ましい。
【００３８】
溶融されたポリマーは、配管を通り、計量された後、紡糸口金パックへ流入される。この際、熱劣化を抑制する観点から、配管通過時間は３０分以内であることが好ましい。パックへ流入されたポリマーは、紡糸口金から吐出される。この際の紡糸温度は２８０〜３００℃の範囲が適当である。紡糸温度がこの範囲であれば、ＰＥＴの特徴を活かしたポリエステルモノフィラメントが製造できる。
【００３９】
次に、非加熱の第１ゴデットロールによる引取速度は３００〜１５００ｍ／分の範囲とすることが好ましく、より好ましくは５００〜１０００ｍ／分の範囲とすることである。該引取速度を３００〜１５００ｍ／分の範囲とすると、紡糸線上で未延伸糸の繊維配向が形成されること無く、高倍率延伸が可能となり、生産性も良好に高強度ポリエステルモノフィラメントを得ることが可能となる。
【００４０】
延伸・巻取工程としては、紡出された糸条をホットロールと非加熱のゴデットロールを介して多段延伸・リラックス処理し、巻き取る。
【００４１】
多段延伸の際、ホットロールの温度条件は走行糸条がロールに融着しない程度の温度を適宜用いることが可能であるが、第１ホットロールはポリエステルのガラス転移温度＋１０〜３０℃とし、第２ホットロール以降は徐々に温度を増加していくことが適正である。但し、最終ホットロール前のロール温度は、最終ホットロール温度以下とすることが好ましい。
【００４２】
次に、最終ホットロールである第３ホットロールにより熱処理された糸条を２個以上の非加熱のゴデットロールを介して巻き取る際、ロールの表面温度を１０〜４０℃の範囲で制御することが好ましい。
【００４３】
本発明の目的である高強度・高モジュラスを達成するためには、前述のとおり最終ホットロールと非加熱のゴデットロールの間でリラックス処理を行う。ここで、最終ホットロールにて熱処理された糸条は、リラックス処理の際にその温度が十分に冷却されておらず、ガラス転移温度を超える場合がある。この場合、微少な張力変動によって繊維構造形成が不均一となり、ひいては繊径均一性が損なわれることがある。
【００４４】
そこで、本発明の製造方法にあたっては、最終ホットロール後の非加熱のゴデットロールの表面温度を１０〜４０℃の範囲に制御することが好ましく、これにより糸条温度をガラス転移温度以下に速やかに冷却でき、最終ホットロール−非加熱のゴデットロール間でのリラックス処理において速やかに繊維構造を固めることが可能となるため、より繊径均一性の良好な品質の製品を得易くなる。
【００４５】
また、本発明に用いる非加熱のゴデットロールの表面状態は特に限定されるものではないが、糸条把持性を維持するためには、鏡面や溝付き鏡面ロールであることが好ましい。梨地ロールも使用可能であるが、高度な張力管理が要求される。仮に非加熱のゴデットロール上で糸条のスリップが発生した場合、糸条のリラックス処理不足や長手方向での繊度斑を誘発し、強度、モジュラス低下や繊径均一性不良を引き起こす。
【００４６】
ここでいう鏡面とは、ローラの表面粗度が１Ｓ以下のものであり、梨地とは表面粗度が２〜４Ｓのものを指す。表面粗度とは、ＪＩＳ−Ｂ−０６０１に記載される最大高さ（Ｒｍａｘ）の区分である。
【００４７】
巻取速度は、通常２５００〜５０００ｍ／分の範囲において製造可能であり、工程安定性を考慮すると巻取速度は２７００〜４５００ｍ／分の範囲であることがより好ましい態様である。
【００４８】
図１は、本発明で用いられる製糸工程（直接紡糸延伸法）の一例を示す側面図である。
図１において、紡糸口金１から吐出された糸条は、３３０〜４００℃に加熱された加熱体２を通り、冷却後、処理剤付与装置４によって０．５〜２．０重量％の範囲で処理剤が付与される。次いで、速度３００〜１５００ｍ／分の範囲で非加熱の第１ゴデットロール５に引取られ、温度９０〜１１０℃の範囲、速度３００〜１５００ｍ／分の範囲で、鏡面の第１ホットロール６上に数ターン巻き付けられて予熱された後、第２ホットロール７との間で延伸される。次いで、第２ホットロール７と第３ホットロール８との間で延伸される。このとき、トータルの延伸倍率は３．０〜５．５倍である。さらに、温度１２０〜１５０℃の範囲の第３ホットロール８上に数ターン巻き付けられて熱セットされ、第３ホットロール８より−２％〜５％遅い速度で回転する表面状態が鏡面の第２ゴデットローラ９、第３ゴデットローラ１０へ引き回される。熱セットされた糸条は、温度１０〜４０℃の範囲の第２ゴデットローラ９、第３ゴデットローラ１０によって冷却されるとともに張力が調整され、巻取機１１で速度２５００〜５０００ｍ／分の範囲でパッケージ１２に巻き付けられる。巻取機１１においては、パッケージ１２が装着されているスピンドルの回転数を制御することによって、巻取張力が０．１〜０．４ｃＮ／ｄｔｅｘの範囲に調整される。
【００４９】
次に、本発明の製造方法を用いて得られるポリエステルモノフィラメントの好ましい物性について述べる。
スクリーン印刷では、一般的に印刷パターンの精度を向上させるために、紗張りのテンションを高くし、スクリーン紗と被印刷物の距離を小さくする方法が採られている。紗張りの際、テンションを高くするためにはポリエステルモノフィラメント１本あたりの強力を向上させることが要求される。
【００５０】
ここで、本発明の製造方法を用いて得られるポリエステルモノフィラメントは、高精度印刷に適した高強力モノフィラメントであり、破断強度を５．３ｃＮ／ｄｔｅｘ以上、１０％伸長時の強度（モジュラス）を３．５ｃＮ／ｄｔｅｘ以上とすることにより、スクリーン紗とした際に紗伸びの発生を抑え、高い寸法安定性を得ることができる。また、前記したように紗張りのテンションをより高くし、より高精度な印刷を可能にするには、破断強度を５．５ｃＮ／ｄｔｅｘ以上とすることが好ましく、より好ましくは５．７ｃＮ／ｄｔｅｘ以上とすることである。また、１０％伸長時の強度（モジュラス）は好ましくは３．７ｃＮ／ｄｔｅｘ以上、より好ましくは３．９ｃＮ／ｄｔｅｘ以上とするのがよい。一方、耐スレケバ性の点で配向や結晶化度を抑える必要があるため、破断強度は６．５ｃＮ／ｄｔｅｘ以下であり、６．３ｃＮ／ｄｔｅｘ以下であることが好ましい。また、１０％伸長時の強度（モジュラス）は５．０ｃＮ／ｄｔｅｘ以下であり、４．８ｃＮ／ｄｔｅｘ以下であることが好ましい。上記のような破断強度および１０％伸長時の強度（モジュラス）を達成するためには、前述のとおり、高粘度のポリエステルを使用し溶融紡糸して、未延伸糸を高倍率多段延伸した後、最終ホットロールと非加熱のゴデットロールの間で適正な範囲で正負のリラックス処理を行えばよい。
【００５１】
次に本発明の製造方法を用いて得られるポリエステルモノフィラメントにおいて、スクリーン紗とした際に優れた印刷精度を得るためには、繊径均一性、すなわち糸長手方向の太さ斑の指標であるウースター斑Ｕ％（Ｎ）が０．７％以下であり、０．５％以下であることがより好ましい。上記のようなウースター斑Ｕ％（Ｎ）を達成するためには前述のとおり、製糸工程（直接紡糸延伸法）においてスレケバの発生を抑え、均一延伸が可能な条件とすることが重要である。
【００５２】
また本発明の製造方法を用いて得られるポリエステルモノフィラメントの繊度は、３．０〜２７．０ｄｔｅｘの範囲であることが好ましい。従来、中程度のメッシュ数のスクリーン紗は＃１２０〜２５０であり、これらに対して繊度１３．０〜２７．０ｄｔｅｘのポリエステルモノフィラメントが使用されている。また、より高精度印刷に適した＃３００（１インチ＝２．５４ｃｍ当たり３００本）以上のハイメッシュスクリーン紗の場合、１本あたりのメッシュ格子間隔は非常に小さいものとなるため、繊度１３．０〜２７．０ｄｔｅｘのポリエステルモノフィラメントを使用した場合、１格子当たりのオープニング（目開き）が非常に小さくなるため、筬とポリエステルモノフィラメントの擦過によってスレケバが発生し易くなり、結果として＃３００以上のスクリーン紗が得られないこととなる。したがって＃３００以上のハイメッシュスクリーン紗を得るための繊度は１３．０ｄｔｅｘ以下が好ましい。また、＃４００以上のスクリーン紗では８．０ｄｔｅｘ以下、＃５００以上のスクリーン紗では６．０ｄｔｅｘ以下であることが好ましい。また、繊度の下限としては、製織性、特にスルーザ織機における緯糸の飛送性の点で３．０ｄｔｅｘ以上であり、より好ましくは４．０ｄｔｅｘ以上である。上記のような繊度を達成するためには、ポリエステルモノフィラメントの製造において、吐出量および紡糸口金を適宜変更すればよい。
【実施例】
【００５３】
以下、本発明の製造方法について実施例をもって具体的に説明する。実施例の測定値は、次の方法で測定した。
【００５４】
（１）固有粘度（ＩＶ）
定義式のηｒは、２５℃の温度の純度９８％以上のｏ−クロロフェノール（以下、ＯＣＰと略記する。）１０ｍＬ中に試料ポリマーを０．８ｇ溶かし、２５℃の温度にてオストワルド粘度計を用いて相対粘度ηｒを下式により求め、固有粘度（ＩＶ）を算出した。
ηｒ＝η／η０＝（ｔ×ｄ）／（ｔ０×ｄ０）
固有粘度（ＩＶ）＝０．０２４２ηｒ＋０．２６３４
ここで、
η：ポリマー溶液の粘度
η０：ＯＣＰの粘度
ｔ：溶液の落下時間（秒）
ｄ：溶液の密度（ｇ／ｃｍ３）
ｔ０：ＯＣＰの落下時間（秒）
ｄ０：ＯＣＰの密度（ｇ／ｃｍ３）  。
【００５５】
（２）繊度（ｄｔｅｘ）
糸条を５００ｍかせ取り、かせの質量（ｇ）に２０を乗じた値を繊度とした。
【００５６】
（３）破断強度（ｃＮ／ｄｔｅｘ）と１０％伸長時の強度（モジュラス）（ｃＮ／ｄｔｅｘ）
ＪＩＳ  Ｌ１０１３（１９９９）に従い、オリエンテック製テンシロンＵＣＴ−１００を用いて測定した。
【００５７】
（４）ウースター斑Ｕ％（Ｎ）
ツエルベガー社製ウースターテスターＵＴ−４ＣＸを用い、ツイスターを用いず下記の測定条件で繊度変動チャート（Ｄｉａｇｒａｍ  Ｍａｓｓ）を得ると同時に、ノーマルモードで平均偏差率（Ｕ％）を測定した。
給糸速度              ：２００ｍ／分
測定糸長              ：２００ｍ
ディスクテンション強さ：１０％
スケール              ：−１０％〜１０％  。
【００５８】
（５）スクリーン紗品位
経糸、緯糸共に本発明の各実施例および各比較例のポリエステルモノフィラメントを用いて、スルーザ型織機により織機の回転数２００回転／分として幅２．２ｍ、長さ３００ｍの下記スクリーン紗（＃３００）を製織した。
経密度  ：３００本／２．５４ｃｍ
緯密度  ：３００本／２．５４ｃｍ
得られたスクリーン紗を速度２ｍ／分で走行させ、目視で熟練した検査技術者が検反し、スクリーン紗の検反規定に沿ってスレケバ・スカムの評価を次の４段階で総合的に評価した。合格レベルは○、○○である。
○○：スレケバ・スカムの欠点数が、長さ３０ｍあたり０〜１コ
○  ：スレケバ・スカムの欠点数が、長さ３０ｍあたり２〜５コ
△  ：スレケバ・スカムの欠点数が、長さ３０ｍあたり６〜９コ
×  ：スレケバ・スカムの欠点数が、長さ３０ｍあたり１０コ以上  。
【００５９】
（６）印刷精度
（５）にて得られたスクリーン紗に感光乳剤にて５０μｍ間隔で５０μｍのラインパターンを形成し、その後、１０００枚印刷時のライン再現性および寸法安定性による印刷パターンの歪みを観察し、次の４段階で総合的に評価した。合格レベルは△、○、○○である。
○○：ライン再現性および寸法安定性が極めて良好
○  ：ライン再現性が極めて良好であり、寸法安定性が良好
もしくは、ライン再現性が良好であり、寸法安定性が極めて良好
△  ：ライン再現性および寸法安定性が良好
×  ：ライン再現性は良好であるが、寸法安定性が不良
もしくは、ライン境界に凸凹があるが、寸法安定性は良好  。
【００６０】
（実施例１〜１６、比較例１〜１６）
本実施例と比較例については、表１〜表６のとおりの製造条件で、ＤＳＤ法および２工程法にてポリエステルモノフィラメントを得た。なお、表中ではホットロールをＨＲ、ゴデットロールをＧＲ、リラックス率をＲｘ率と称する。
【００６１】
実施例１
ＰＥＴ（ガラス転移温度８０℃）を、エクストルーダーを用いて２９５℃の温度で溶融後、ポリマー温度２９０℃でポンプ計量を行い、公知の複合口金に流入させた。口金にかかる圧力は１５ＭＰａであった。また、ポリマーの配管通過時間は１５分であった。口金から吐出された糸条の固有粘度は１．００であり、図１の設備を用いて紡糸・延伸した。すなわち、紡糸口金１から吐出されたポリエステルモノフィラメント糸条を、３８０℃の加熱体２により積極的に加熱保温し、その後、糸条冷却送風装置３により冷却し、処理剤付与装置４により仕上げ剤を付与した後、８００ｍ／分の速度で非加熱の第１ゴデットロール５に引き取り、一旦巻き取ることなく８０８ｍ／分の速度で９０℃の温度に加熱された第１ホットロール６、２５２０ｍ／分の速度で９０℃の温度に加熱された第２ホットロール７、３１５１ｍ／分の速度で１３０℃の温度に加熱された第３ホットロール８に引き回し、延伸、熱セットを行った。さらに、３１０７ｍ／分の速度で表面粗度が０．８Ｓ、積極的に冷却し、表面温度がそれぞれ３０℃になるように制御された２個の非加熱のゴデットロール９、１０に引き回した後、巻取張力が０．３ｃＮ／ｄｔｅｘとなるようにスピンドル回転数を制御して巻き取り、１０．０ｄｔｅｘのポリエステルモノフィラメントを得た。このポリエステルモノフィラメントの特性評価結果は表１のとおりであり、優れたスクリーン紗品位および印刷精度が得られた。
【００６２】
実施例２
ＰＥＴの固有粘度を１．５０に変更したこと以外は、実施例１と同様にして１０．０ｄｔｅｘのポリエステルモノフィラメントを得た。得られたポリエステルモノフィラメントの特性評価指標は表１のとおりであり、固有粘度を上げたことにより繊維配向の内外層差が大きくなったため製糸・製織工程にてスレケバがやや発生し、紗品位については実施例１に一歩譲るものとなった。また、延伸均一性が低下したことから繊径均一性も劣り、ライン再現性の点から印刷精度についても実施例１に及ばないものとなった。
【００６３】
実施例３
ＰＥＴの固有粘度を０．８０に変更したこと以外は、実施例１と同様にして１０．０ｄｔｅｘのポリエステルモノフィラメントを得た。得られたポリエステルモノフィラメントの特性評価指標は表１のとおりであり、固有粘度を下げたことにより繊維配向が大きくなったため製糸・製織工程にてスレケバがやや発生し、紗品位については実施例１に一歩譲るものとなった。また強度・モジュラスが低下したことから、寸法安定性の点から印刷精度についても実施例１に及ばないものとなった。
【００６４】
実施例４
口金下面の加熱体２の温度を４００℃としたこと以外は、実施例１と同様にして１０．０ｄｔｅｘのポリエステルモノフィラメントを得た。得られたポリエステルモノフィラメントの特性評価指標は表１のとおりであり、紗品位は実施例１同等に優れたものとなったが、口金直下の雰囲気温度が高くなったために糸条の冷却速度が遅くなり、繊径均一性が劣り、ライン再現性の点から印刷精度については実施例１に及ばないものとなった。
【００６５】
実施例５
口金下面の加熱体２の温度を３４０℃としたこと以外は、実施例１と同様にして１０．０ｄｔｅｘのポリエステルモノフィラメントを得た。得られたポリエステルモノフィラメントの特性評価指標は表１のとおりであり、印刷精度については実施例１同等であったが、口金直下の雰囲気温度が低くなったために繊維配向が増加し製糸・製織工程にてスレケバがやや発生したため、紗品位については実施例１に一歩譲るものとなった。
【００６６】
実施例６
処理剤の付着量を１．５重量％としたこと以外は、実施例１と同様にして１０．０ｄｔｅｘのポリエステルモノフィラメントを得た。得られたポリエステルモノフィラメントの特性評価指標は表１のとおりであり、印刷精度は実施例１同等であったが、処理剤付着量が多くなったために製糸・製織工程にて処理剤が脱落し、製糸・製織工程にてスカムがやや発生したため、紗品位については実施例１に一歩譲るものとなった。
【００６７】
実施例７
処理剤の付着量を０．５重量％としたこと以外は、実施例１と同様にして１０．０ｄｔｅｘのポリエステルモノフィラメントを得た。得られたポリエステルモノフィラメントの特性評価指標は表１のとおりであり、印刷精度については実施例１同等であったが、処理剤付着量が少なくなったために製糸・製織工程にてスレケバがやや発生し、紗品位については実施例１に一歩譲るものとなった。
【００６８】
【表１】
2013194330.tif 000002
【００６９】
実施例８
トータル延伸倍率が５．０倍となるように吐出量および各ロール速度を変更した以外は実施例１と同様にして１０．０ｄｔｅｘのポリエステルモノフィラメントを得た。得られたポリエステルモノフィラメントの特性評価指標は表２のとおりであり、印刷精度は実施例１同等であったが、延伸倍率が大きくなったために繊維配向が増加し、製糸・製織工程にてスレケバがやや発生したため、紗品位については実施例１に一歩譲るものとなった。
【００７０】
実施例９
トータル延伸倍率が３．４倍となるように吐出量および各ロール速度を変更した以外は実施例１と同様にして１０．０ｄｔｅｘのポリエステルモノフィラメントを得た。得られたポリエステルモノフィラメントの特性評価指標は表２のとおりであり、紗品位は実施例１同等に優れたものとなったが、延伸倍率が小さくなったために強度・モジュラスが低下し、寸法安定性の点から印刷精度については実施例１に及ばないものとなった。
【００７１】
実施例１０
第３ホットロール８−第２ゴデットロール９間のリラックス率を３．０％となるように吐出量および各ロール速度を変更した以外は実施例１と同様にして、１０．０ｄｔｅｘのポリエステルモノフィラメントを得た。得られたポリエステルモノフィラメントの特性評価指標は表２のとおりであり、紗品位は実施例１同等に優れたものとなったが、リラックス率が大きくなったために強度・モジュラスが低下し、寸法安定性の点から印刷精度については実施例１に及ばないものとなった。
【００７２】
実施例１１
第３ホットロール８−第２ゴデットロール９間のリラックス率を−１．５％となるように吐出量および各ロール速度を変更した以外は実施例１と同様にして、１０．０ｄｔｅｘのポリエステルモノフィラメントを得た。得られたポリエステルモノフィラメントの特性評価指標は表２のとおりであり、印刷精度は実施例１同等であったが、リラックス率が小さくなったために繊維配向が増加し、製糸・製織工程にてスレケバがやや発生したため、紗品位については実施例１に一歩譲るものとなった。
【００７３】
実施例１２
第３ホットロール８の温度を１５０℃としたこと以外は、実施例１と同様にして１０．０ｄｔｅｘのポリエステルモノフィラメントを得た。得られたポリエステルモノフィラメントの特性評価指標は表１のとおりであり、印刷精度については実施例１同等であったが、最終ホットロールの温度が高くなったために結晶化度が増加し、製糸・製織工程にてスレケバがやや発生したため紗品位については実施例１に一歩譲るものとなった。
【００７４】
実施例１３
第３ホットロール８の温度を１２０℃としたこと以外は、実施例１と同様にして１０．０ｄｔｅｘのポリエステルモノフィラメントを得た。得られたポリエステルモノフィラメントの特性評価指標は表１のとおりであり、紗品位は実施例１同等に優れたものとなったが、最終ホットロールの温度が低くなったために結晶化が十分進まず、強度・モジュラスが低下したため、寸法安定性の点から印刷精度については実施例１に及ばないものとなった。
【００７５】
【表２】
2013194330.tif 000003
【００７６】
実施例１４
巻取張力が０．４ｃＮ／ｄｔｅｘとなるようにスピンドル回転数を制御して巻き取った以外は実施例１と同様にして１０．０ｄｔｅｘのポリエステルモノフィラメントを得た。得られたポリエステルモノフィラメントの特性評価指標は表３のとおりであり、印刷精度については実施例１同等であったが、巻取張力が高くなったために該工程における擦過が大きくなりスレケバがやや発生したため、紗品位については実施例１に一歩譲るものとなった。
【００７７】
実施例１５
巻取張力が０．２ｃＮ／ｄｔｅｘとなるようにスピンドル回転数を制御して巻き取った以外は実施例１と同様にして１０．０ｄｔｅｘのポリエステルモノフィラメントを得た。得られたポリエステルモノフィラメントの特性評価指標は表３のとおりであり、紗品位は実施例１同等に優れたものとなったが、巻取張力が小さくなったことでロール上の糸条走行性が不安定となったことから繊径均一性が劣り、ライン再現性の点から印刷精度については実施例１に及ばないものとなった。
【００７８】
実施例１６
第２ゴデットロール９、第３ゴデットロール１０を積極的に冷却せず、表面温度を制御しないこと以外は実施例１と同様にして１０．０ｄｔｅｘのポリエステルモノフィラメントを得た。得られたポリエステルモノフィラメントの特性評価指標は表３のとおりであり、紗品位は実施例１同等に優れたものとなったが、ゴデットロールを冷却しないことにより繊維構造の固定が遅くなったため、繊径均一性が劣り、ライン再現性の点から印刷精度については実施例１に一歩譲るものとなった。
【００７９】
実施例１７
吐出量を変えて繊度を変更したこと以外は、実施例１と同様にして６．０ｄｔｅｘのポリエステルモノフィラメントを得た。これをスクリーン紗の強力を実施例１と同等にすべくメッシュ数＃５００で製織し、紗品位および印刷精度の評価を行った。特性評価指標は表３のとおりであり、紗品位、印刷精度ともに実施例１同等に優れたものとなった。
【００８０】
実施例１８
吐出量を変えて繊度を変更したこと以外は、実施例１と同様にして８．０ｄｔｅｘのポリエステルモノフィラメントを得た。これをスクリーン紗の強力を実施例１と同等にすべくメッシュ数＃４００で製織し、紗品位および印刷精度の評価を行った。特性評価指標は表３のとおりであり、紗品位、印刷精度ともに実施例１同等に優れたものとなった。
【００８１】
実施例１９
吐出量を変えて繊度を変更したこと以外は、実施例１と同様にして１３．０ｄｔｅｘのポリエステルモノフィラメントを得た。これをスクリーン紗の強力を実施例１と同等にすべくメッシュ数＃２３０で製織し、紗品位および印刷精度の評価を行った。特性評価指標は表３のとおりであり、紗品位は実施例１同等に優れたものとなったが、メッシュ数が低くなったため、ライン再現性の点から印刷精度については実施例１に一歩譲るものとなった。
【００８２】
実施例２０
吐出量を変えて繊度を変更したこと以外は、実施例１と同様にして２２．０ｄｔｅｘのポリエステルモノフィラメントを得た。これをスクリーン紗の強力を実施例１と同等にすべくメッシュ数＃１５０で製織し、紗品位および印刷精度の評価を行った。特性評価指標は表３のとおりであり、紗品位は実施例１同等に優れたものとなったが、メッシュ数が低くなったため、ライン再現性の点から印刷精度については実施例１に及ばないものとなった。
【００８３】
【表３】
2013194330.tif 000004
【００８４】
比較例１
ＰＥＴの固有粘度を２．５０に変更したこと以外は、実施例１と同様にして１０．０ｄｔｅｘのポリエステルモノフィラメントを得た。得られたポリエステルモノフィラメントの特性評価指標は表４のとおりであり、固有粘度を上げたことにより繊維配向の内外層差が大きくなったため製糸・製織工程にてスレケバが発生し、紗品位については実施例１に及ばないものとなった。また、延伸均一性が低下したことから繊径均一性も劣り、ライン再現性の点から印刷精度についても実施例１に大きく及ばないものとなった。
【００８５】
比較例２
ＰＥＴの固有粘度を０．５０に変更したこと以外は、実施例１と同様にして１０．０ｄｔｅｘのポリエステルモノフィラメントを得た。得られたポリエステルモノフィラメントの特性評価指標は表４のとおりであり、固有粘度を下げたことにより繊維配向が大きくなったため製糸・製織工程にてスレケバが発生し、紗品位については実施例１に及ばないものとなった。また強度・モジュラスが大きく低下したことから、寸法安定性の点から印刷精度についても実施例１に大きく及ばないものとなった。
【００８６】
比較例３
口金下面の加熱体２の温度を４２０℃としたこと以外は、実施例１と同様にして１０．０ｄｔｅｘのポリエステルモノフィラメントを得た。得られたポリエステルモノフィラメントの特性評価指標は表４のとおりであり、紗品位は実施例１同等に優れたものとなったが、口金直下の雰囲気温度が高くなったために糸条の冷却速度が遅くなり、繊径均一性が劣り、ライン再現性の点から印刷精度については実施例１に大きく及ばないものとなった。
【００８７】
比較例４
口金下面の加熱体２の温度を３１０℃としたこと以外は、実施例１と同様にして１０．０ｄｔｅｘのポリエステルモノフィラメントを得た。得られたポリエステルモノフィラメントの特性評価指標は表４のとおりであり、印刷精度については実施例１同等であったが、口金直下の雰囲気温度が低くなったために繊維配向が増加し製糸・製織工程にてスレケバが発生したため、紗品位については実施例１に及ばないものとなった。
【００８８】
比較例５
処理剤の付着量を２．５重量％としたこと以外は、実施例１と同様にして１０．０ｄｔｅｘのポリエステルモノフィラメントを得た。得られたポリエステルモノフィラメントの特性評価指標は表４のとおりであり、印刷精度は実施例１同等であったが、処理剤付着量が多くなったために製糸・製織工程にて処理剤が脱落し、製糸・製織工程にてスカムが多発したため、紗品位については実施例１に及ばないものとなった。
【００８９】
比較例６
処理剤の付着量を０．３重量％としたこと以外は、実施例１と同様にして１０．０ｄｔｅｘのポリエステルモノフィラメントを得た。得られたポリエステルモノフィラメントの特性評価指標は表４のとおりであり、処理剤付着量が少なくなったために製糸・製織工程にてスレケバが多発し、紗品位については実施例１に大きく及ばないものとなり、また繊維表面の削れが大きく、繊径均一性も低下したためライン再現性の点から印刷精度についても実施例１に一歩譲るものとなった。
【００９０】
比較例７
トータル延伸倍率が５．８倍となるように吐出量および各ロール速度を変更した以外は実施例１と同様にして１０．０ｄｔｅｘのポリエステルモノフィラメントを得た。得られたポリエステルモノフィラメントの特性評価指標は表４のとおりであり、延伸倍率が大きくなったために繊維配向が増加し、製糸・製織工程にてスレケバが多発したため、紗品位については実施例１に大きく及ばないものとなり、また繊維表面の削れが大きく、繊径均一性も低下したためライン再現性の点から印刷精度についても実施例１に一歩譲るものとなった。
【００９１】
比較例８
トータル延伸倍率が２．８倍となるように吐出量および各ロール速度を変更した以外は実施例１と同様にして１０．０ｄｔｅｘのポリエステルモノフィラメントを得た。得られたポリエステルモノフィラメントの特性評価指標は表４のとおりであり、紗品位は実施例１同等に優れたものとなったが、延伸倍率が小さくなったために強度・モジュラスが大きく低下し、寸法安定性の点から印刷精度については実施例１に大きく及ばないものとなった。
【００９２】
【表４】
2013194330.tif 000005
【００９３】
比較例９
第３ホットロール８−第２ゴデットロール９間のリラックス率を８．０％となるように吐出量および各ロール速度を変更した以外は実施例１と同様にして、１０．０ｄｔｅｘのポリエステルモノフィラメントを得た。得られたポリエステルモノフィラメントの特性評価指標は表５のとおりであり、紗品位は実施例１同等に優れたものとなったが、リラックス率が大きくなったために強度・モジュラスが大きく低下し、寸法安定性の点から印刷精度については実施例１に大きく及ばないものとなった。
【００９４】
比較例１０
第３ホットロール８−第２ゴデットロール９間のリラックス率を−２．５％となるように吐出量および各ロール速度を変更した以外は実施例１と同様にして、１０．０ｄｔｅｘのポリエステルモノフィラメントを得た。得られたポリエステルモノフィラメントの特性評価指標は表５のとおりであり、リラックス率が小さくなったために繊維配向が増加し、製糸・製織工程にてスレケバが多発したため、紗品位については実施例１に大きく及ばないものとなり、また繊維表面の削れが大きく、繊径均一性も低下したためライン再現性の点から印刷精度についても実施例１に一歩譲るものとなった。
【００９５】
比較例１１
第３ホットロール８の温度を１６０℃としたこと以外は、実施例１と同様にして１０．０ｄｔｅｘのポリエステルモノフィラメントを得た。得られたポリエステルモノフィラメントの特性評価指標は表５のとおりであり、印刷精度については実施例１同等であったが、最終ホットロールの温度が高くなったために結晶化度が増加し、製糸・製織工程にてスレケバが発生したため紗品位については実施例１に及ばないものとなった。
【００９６】
比較例１２
第３ホットロール８の温度を１１０℃としたこと以外は、実施例１と同様にして１０．０ｄｔｅｘのポリエステルモノフィラメントを得た。得られたポリエステルモノフィラメントの特性評価指標は表５のとおりであり、紗品位は実施例１同等に優れたものとなったが、最終ホットロールの温度が低くなったために結晶化が十分進まず、強度・モジュラスが低下したため、寸法安定性の点から印刷精度については実施例１に大きく及ばないものとなった。
【００９７】
比較例１３
巻取張力が０．８ｃＮ／ｄｔｅｘとなるようにスピンドル回転数を制御して巻き取った以外は実施例１と同様にして１０．０ｄｔｅｘのポリエステルモノフィラメントを得た。得られたポリエステルモノフィラメントの特性評価指標は表５のとおりであり、巻取張力が高くなったために該工程における擦過が大きくなりスレケバが多発生したため、紗品位については実施例１に大きく及ばないものとなり、また繊維表面の削れが大きく、繊径均一性も低下したためライン再現性の点から印刷精度についても実施例１に及ばないものとなった。
【００９８】
比較例１４
巻取張力が０．０５ｃＮ／ｄｔｅｘとなるようにスピンドル回転数を制御して巻き取った以外は実施例１と同様にして１０．０ｄｔｅｘのポリエステルモノフィラメントを得た。得られたポリエステルモノフィラメントの特性評価指標は表５のとおりであり、紗品位は実施例１同等に優れたものとなったが、巻取張力が小さくなったことでロール上の糸条走行性が不安定となったことから繊径均一性が劣り、ライン再現性の点から印刷精度については実施例１に大きく及ばないものとなった。
【００９９】
比較例１５
比較例１５については特開平５−２９５６１７号公報の実施例１を参考にして製造方法を変更し、表５のとおりの製造条件にて実験を行った。固有粘度０．８０のＰＥＴ（ガラス転移温度８０℃）を、エクストルーダーを用いて２９５℃の温度で溶融後、ポリマー温度２９０℃でポンプ計量を行い、公知の複合口金に流入させた。口金にかかる圧力は１５ＭＰａであった。また、ポリマーの配管通過時間は１５分であった。口金から吐出された糸条の固有粘度は０．７０であり、図２の設備を用いて紡糸・延伸した。すなわち、紡糸口金１３から吐出されたポリエステルモノフィラメント糸条を、３８０℃の加熱体１４により積極的に加熱保温し、その後、糸条冷却送風装置１５により冷却し、処理剤付与装置１６により仕上げ剤を付与した後、１２００ｍ／分の速度で非加熱の第１ゴデットロール１７に引き取り、一旦巻き取ることなく１２１２ｍ／分の速度で９２℃の温度に加熱された第１ホットロール１８、３９５０ｍ／分の速度で１３５℃の温度に加熱された第２ホットロール１９に引き回し、延伸、熱セットを行った。さらに、４０５０ｍ／分の速度で表面粗度０．８の非加熱のゴデットロール２０に引き回した後、巻取張力が０．３ｃＮ／ｄｔｅｘとなるようにスピンドル回転数を制御して巻き取り、１０．０ｄｔｅｘのポリエステルモノフィラメントを得た。このポリエステルモノフィラメントの特性評価結果は表５のとおりであり、固有粘度の低いポリエステルを高強度・高モジュラスとしているために繊維配向が非常に大きくなり、製糸・製織工程にてスレケバが多発したため、紗品位については実施例１に大きく及ばないものとなった。また１段延伸である上に繊維表面の削れが大きいため、繊径均一性が低下しライン再現性の点から印刷精度についても実施例１に大きく及ばないものとなった。
【０１００】
【表５】
2013194330.tif 000006
【０１０１】
比較例１６
比較例１６については、製造方法を変更して実験を行った。表６のとおりの製造条件にて２工程法でポリエステルモノフィラメントを得た。
【０１０２】
ＰＥＴ（ガラス転移温度８０℃）を、エクストルーダーを用いてそれぞれ２９５℃の温度で溶融後、ポリマー温度２９０℃で公知の口金に流入させた。紡糸口金から吐出されたポリエステルモノフィラメント糸条を、３８０℃の加熱体により積極的に加熱保温し、その後、糸条冷却送風装置により冷却し、処理剤付与装置により仕上げ剤を付与した後、紡糸速度８００ｍ／分で引取り、３８．５ｄｔｅｘのポリエステルモノフィラメント未延伸糸を得た。さらに該未延伸糸を環境温度２５℃×２日間エージングした後、図３に示す延伸機を用い、９０℃の温度に加熱された第１ホットロール２５、９０℃の温度に加熱された第２ホットロール２６、第１ホットロール２５−第２ホットロール２６間延伸倍率３．１倍で延伸後、さらに１３０℃の温度に加熱された第３ホットロール２７にて、第２ホットロール２６−第３ホットロール２７間延伸倍率１．３倍で延伸、熱処理し、さらに第３ホットロール２７−非加熱の表面粗度０．８Ｓの第１ゴデットロール２８、非加熱の表面粗度０．８Ｓの第２２９の間で１．４％リラックス処理して、１０．０ｄｔｅｘのポリエステモノフィラメントを得た。該ポリエステルモノフィラメントの特性評価結果は表６のとおりであり、紗品位は実施例１同等に優れたものとなったが、未延伸糸の繊維構造の経時変化が大きく繊径が不均一となったため、ライン再現性の点から印刷精度については実施例１に大きく及ばないものとなった。
【０１０３】
【表６】
2013194330.tif 000007
【符号の説明】
【０１０４】
１：紡糸口金
２：加熱体
３：糸条冷却送風装置
４：処理剤付与装置
５：第１ゴデットロール
６：第１ホットロール
７：第２ホットロール
８：第３ホットロール
９：第２ゴデットロール
１０：第３ゴデットロール
１１：糸条巻取装置
１２：パッケージ
１３：紡糸口金
１４：加熱体
１５：糸条冷却送風装置
１６：処理剤付与装置
１７：第１ゴデットロール
１８：第１ホットロール
１９：第２ホットロール
２０：第２ゴデットロール
２１：糸条巻取装置
２２：パッケージ
２３：未延伸糸
２４：供給ロール
２５：第１ホットロール
２６：第２ホットロール
２７：第３ホットロール
２８：第１ゴデットロール
２９：第２ゴデットロール
３０：パッケージ
【図１】
2013194330.tif 000008
【図２】
2013194330.tif 000009
【図３】
2013194330.tif 000010